(57)【要約】【課題】ユリの花を本来の姿に保ちつつ、しかも花粉が衣類・床・家具等への付着を防ぎ、汚染を防止することを可能とする。【解決手段】セラック、ロジン等の天然樹脂、ポリウレタン系樹脂化合物、およびアクリル酸もしくはメタクリル酸系共重合体からなる群から選ばれた一種または二種以上を主剤とすることを特徴とするユリ花粉の固定剤組成物であり、この固定剤組成物をユリの花の雄しべ及び雌しべに噴霧・塗布・浸漬・泡などの手段によりコーティングし、乾燥した被膜により雄しべの葯（やく）からでる花粉を固定化して抑え、花粉の衣類等への付着を防止する。また、葯から花粉が出るまえに葯を固定化して花粉を出さないようにすることも可能である。【選択図】図１
2018203685.tif 000002
【特許請求の範囲】
【請求項１】
セラック、ロジン等の天然樹脂、ポリウレタン系樹脂化合物、およびアクリル酸もしく
はメタクリル酸系共重合体からなる群から選ばれた一種または二種以上を主剤とすること
を特徴とするユリ花粉に使用する固定剤組成物。
【請求項２】
請求項１記載のアクリル酸もしくはメタクリル酸系コポリマーは、主としてヘアセット
として用いられている有機高分子化合物を使用するユリ花粉に使用する固定剤組成物。
【請求項３】
セラック、ロジン等の天然樹脂、ポリウレタン系樹脂化合物、およびアクリル酸もしく
はメタクリル酸系共重合体からなる群から選ばれた一種または二種以上の主剤を、アルコ
ール又は水・アルコール系溶剤で濃度を調整することを特徴とするユリ花粉に使用する固
定剤組成物。
【請求項４】
セラック、ロジン等の天然樹脂、ポリウレタン系樹脂化合物、およびアクリル酸もしく
はメタクリル酸系共重合体からなる群から選ばれた一種または二種以上の主剤の濃度が３
〜２５％、好ましくは５〜２０％であるユリ花粉に使用する固定剤組成物。
【請求項５】
セラック、ロジン等の天然樹脂、ポリウレタン系樹脂化合物、およびアクリル酸もしく
はメタクリル酸系共重合体からなる群から選ばれた一種または二種以上の主剤に、必要に
応じてアルカリ剤、界面活性剤、エアゾール用ガス、発泡用ガスを併用することよりなる
ユリ花粉に使用する固定剤組成物。
【請求項６】
請求項１から請求項５記載のユリ花粉に使用する固定剤組成物を、ユリの花の雄しべ及
び雌しべに噴霧・塗布・浸漬・泡などの手段によりコーティングし、乾燥した被膜により
雄しべの葯（やく）からでる花粉を固定化する方法。
【発明の詳細な説明】
【技術分野】
【０００１】
本発明は、ユリ花粉に使用する固定剤組成物に関するものである。
【背景技術】
【０００２】
ユリ花粉が衣類に付着すると、除去が難しく、方法を誤ると衣類を着色汚染させてしま
う。
このため、衣類へ花粉を付着させないよう、ユリの雄しべを取り除く行為が流通過程に
おいてしばしばみられる。
雄しべを取り去られたユリの花は、ユリ本来の雄しべの起立した気品ある花の姿ではなく
、器としか見えない花弁の真ん中に雌しべが立っている何とも間の抜けた姿に変わる。
【０００３】
また、小学校等でこのように雄しべを除去したユリの花を本来のユリの花だと誤った知
識を植え付けることにもなりかねず、教育上好ましいとは言えない。
現在市場には、ユリ花粉による衣類等への汚染を防止する製品は発売されていない。
ただ、以下に記載された特許文献１には、生花としての切り花にアクリル樹脂およびウ
レタン樹脂と水分とを含む生花コーテイング剤を施した切り花が生花コーテイング剤の加
工後、植物としての自然の色と形を保ちながら、さらに植物としての生育を続け乾燥され
てドライフラワーになるような生花コーテイング剤が公開されている。
【先行技術文献】
【特許文献】
【０００４】
【特許文献１】特開２０１６−１３０２２３号
【非特許文献】
【０００５】
【非特許文献１】なし。
【０００６】
ユリの花の種類は、英国王立園芸協会の園芸区分に従えば、以下のように分類される。
群｜  分  類          ｜  内  容        ｜  代  表  種
１群｜アジアティック・  ｜エゾスカシユリや｜スカシユリ、オニユリ、アラスカ、
｜ハイブリッド（Ａ）｜オニユリなどのア｜モナ、ベアトリックス、ナバラ、
｜                  ｜ジア原産種とその｜ロイヤルサンセット
｜                  ｜交配品種        ｜
２群｜マルタゴン・ハイ  ｜欧州原産のマルタ｜クルマユリ、マルタンゴリリー、
｜ブリッド          ｜ゴンリリーかタケ｜タケシマユリ
｜                  ｜シマユリ等の種そ｜
｜                  ｜の交配品種      ｜
３群｜マドンナリリー・  ｜欧州原産のマドン｜
｜ハイブリッド      ｜ナリリーなどと、｜
｜                  ｜その交配品種    ｜
４群｜アメリカユリ・    ｜北米原産のユリに｜
｜ハイブリッド      ｜よる交配品種    ｜
５群｜ロンギフローラム・｜テッポウユリとタ｜テッポウユリ、タカサゴユリ、
｜ハイブリッド（Ｌ）｜カサゴユリなどの｜長太郎ユリ
｜                  ｜交配品種        ｜
６群｜オーレリアン・    ｜中国原産のリーガ｜リーガルリリー、アフリカン
｜トランペット・    ｜ルリリーとその交｜クイーン
｜ハイブリッド      ｜配品種          ｜
７群｜オリエンタル・    ｜ヤマユリ・カノコ｜ヤマユリ、カノコユリ、ササユリ、
｜ハイブリッド（Ｏ）｜ユリなど日本固有｜カサブランカ、シベリア、ソルボンヌ、
｜                  ｜種の交配品種    ｜ホワイトヒーロー、コンパニオン、
｜                  ｜                ｜クリスタルブランカ
８群｜その他の交配品種  ｜ＬＡ、ＬＯ、ＯＴ｜ＬＡ：サムール、サンマリノ、エスプリ
｜                  ｜、ＬＴハイブリッ｜ＬＯ：イエローウィン、コンカドール
｜                  ｜ドなど上記各群以｜ＯＴ：コモロ、テーブルダンス
｜                  ｜外の園芸品種    ｜
【０００７】
日本では、園芸品種の１群と７群の種が圧倒的に多く流通しているが、ユリ花粉等の微
粉体を固定化する固定剤組成物の使用は、この群に限定されるものではない。
【発明の概要】
【発明が解決しようとする課題】
【０００８】
解決しようとする問題点は、ユリの花を本来の姿に保ちつつ、しかも花粉が衣類・床・
家具等への付着を防ぎ、汚染を防止するユリ花に使用する固定剤組成物に関するものであ
る。
【課題を解決するための手段】
【０００９】
本発明は、セラック、ロジン等の天然樹脂、ポリウレタン系樹脂化合物、およびアクリ
ル酸もしくはメタクリル酸系共重合体からなら群から選ばれた一種または二種を主剤とす
ることを特徴とするユリの花に使用する固定剤組成物であることを最も主要な特徴とする
。
【発明の効果】
【００１０】
本発明におけるユリ花粉に使用する固定剤組成物は、ユリの花の雄しべ及び雌しべに噴
霧・塗布・浸漬・泡などの手段によりコーティングし、乾燥した被膜により雄しべの葯（
やく）からでる花粉を固定化して抑え、花粉の衣類への付着を防止するという利点がある
。また、葯から花粉が出るまえに葯を固定化して花粉を出さないことも可能である。
【図面の簡単な説明】
【００１１】
【図１】図１は、ユリの花の構造を示した説明図である。
【図２】図２は、ユリの葯に対する固定剤の効果の判定方法を示した説明図である（実施例）。
【図３】図３は、ユリ花粉の固定剤の使用方法を例示した説明図である（実施例）。
【発明を実施するための形態】
【００１２】
ユリの花の葯から出る花粉を固定するには固定剤組成物を塗布の方法によっても可能で
あるが、花屋や結婚式場などのように、多量に取り扱う場合には極めて効率が悪く不適当
である。
これに比べ、噴霧（あるいは泡）による方法によって、手軽に多量の花を処理すること
を実現した。
【００１３】
花粉の固定剤としては、被膜を形成しやすい比較的高分子量の化合物が適している。
これらの化合物を一種もしくは二種類以上の混合物をアルコール、もしくは水・アルコー
ルの混合溶媒に溶解させた組成物よりなる。
しかしながら、これらの化合物の中には、溶液で噴霧する時、霧状にならず水鉄砲状に
なったり、固定性能が出る濃度で吐出不可能な化合物もある。
【００１４】
更に、取扱い上の点から、アルコール、あるいは水・アルコールの混合物に溶解する有
機高分子化合物が好ましい。酢酸エチル、メチルイソブチルケトンなどの水に溶けにくい
溶媒は花粉の色素を溶解し、溶解した色素が周辺を汚染する恐れがあるので好ましくない
。
従って、本発明の目的を達成できる固定剤としては、アルコール、あるいは水・アルコ
ールの混合物に可溶で、浸漬あるいはノズルより噴霧・泡状噴射が可能な高分子化合物に
限定される。
このような条件を充たす高分子化合物としては、セラック、ロジン等の天然樹脂、ポリ
ウレタン系樹脂、およびアクリル酸（メタクリル酸）系共重合体が適している。
【００１５】
アルコール・水系で固定剤を調整する場合、必要に応じて水酸化ナトリウム、水酸化カ
リウム、アミノメチルプロパノール（ＡＭＰ）などのアルカリ剤を使用し、固定剤の水溶
性を高めることができる。
但し、アルカリ剤の量が多くなると、固定力の低下を生じることがある。
アルコール又はアルコール・水系で固定剤を調整する場合、花粉・葯あるいは花弁を濡れ
やすくしたり、ミストの付着量を増加させる目的で、非イオン界面活性剤、アニオン界面
活性剤を少量配合することが可能である。
【００１６】
ミスト、エアゾール、泡等を噴射させる補助剤として、気体もしくは揮発性液体を併用
する場合がある。ＬＰＧ，ブタン、ＤＭＥ（ジメチルエーテル）、窒素ガス、炭酸ガスな
どである。
【００１７】
例えば、セラック、ロジン等の天然樹脂の具体例を挙げれば以下の様なものがある。
セラック、ロジン、ロジン変性マレイン酸樹脂。
【００１８】
また、ポリウレタン系樹脂の具体例を挙げれば、アクゾノーベル社製のポリウレタン樹
脂、製品名ＤｙｎａｍＸ（ポリウレタン−１４）がある。
【００１９】
さらに、アクリル酸（メタクリル酸）系共重合体の具体例を挙げれば以下の様なものが
ある。
１、（アクリル酸アルキル／アクリルアミド／アクリル酸エチル）共重合体
２、（アクリル酸アルキル／ジアセトンアクリルアミド）共重合体
及びそのアルカノールアミン中和物
３、（メタクリロイルオキシエチルカルボキシベタイン／メタクリル酸アルキル）共重合
体
４、アクリル酸アルキル、メタクリル酸アルキル、アクリル酸又はメタクリル酸の中の２
種以上の単量体からなる共重合体
５、（アクリル酸ヒドロキシエチル／アクリル酸ブチル／アクリル酸メトキシエチル）共
重合体
６、（アクリル酸ヒドロキシエチル／アクリル酸メトキシエチル）共重合体
７、（オクチルアクリルアミド／アクリル酸ヒドロキシプロピル／メタクリル酸ブチルア
ミノエチル）共重合体
８、（アクリル酸アルキル／オクチルアクリルアミド）共重合体
９、（ジメチルアクリルアミド／アクリル酸ヒドロキシエチル／アクリル酸メトキシエチ
ル）共重合体
これらの共重合体｛アクリル酸（メタクリル酸）系共重合体化合物｝はいずれも広くヘ
アケア製品において使用されているセット力を有する高分子化合物である。
【００２０】
以下の実施例において使用する共重合体は、下記の共重合体番号で表示する。
共重合体Ｎｏ．｜    対応化合物の表示成分名｜    製  品  名          ｜外観  
Ｎｏ．１  ｜（アクリル酸／アクリルアミド  ｜ウルトラホールドストロン｜粉末
｜／アクリル酸エチル）共重合体  ｜グウ（ＢＡＳＦジャパン）｜  
Ｎｏ．２  ｜（アクリル酸アルキル／ジアセト｜プラスサイズＬ−５３Ｐ  ｜粘性液状
｜ンアクリルアミド）共重合体エ  ｜（互応化学）            ｜  
｜タノール溶液及びそのアルカノ  ｜                        ｜  
｜ールアミン中和物              ｜                        ｜  
Ｎｏ．３  ｜（メタクリロイルオキシエチルカ｜ユカフォーマーＲ２０５Ｓ｜粘性液状
｜ルボキシベタイン／メタクリル  ｜（三菱ケミカル）        ｜  
｜酸アルキル）共重合体エタノー  ｜                        ｜  
｜ル溶液                        ｜                        ｜  
Ｎｏ．４  ｜アクリル酸アルキル（Ｃ１〜Ｃ４｜ルビマー１００Ｐ        ｜粉末
｜、Ｃ８）、メタクリル酸アルキル｜（ＢＡＳＦジャパン）    ｜  
｜（Ｃ１〜Ｃ４、Ｃ８）、アクリル｜                        ｜  
｜酸またはメタクリル酸の中の２種｜                        ｜  
｜類以上の単量体からなる共重合体｜                        ｜  
Ｎｏ．５  ｜（アクリル酸ヒドロキシエチル／｜プラスサイズＬ−３０１  ｜粘性液状
｜アクリル酸ブチル／アクリル酸メ｜（互応化学）            ｜  
｜トキシエチル）共重合体        ｜                        ｜  
Ｎｏ．６  ｜（アクリル酸ヒドロキシエチル／｜プラスサイズＬ−２２２  ｜粘性液状
｜アクリル酸メトキシエチル）共重｜（互応化学）            ｜  
｜合体                          ｜                        ｜  
Ｎｏ．７  ｜（オクチルアクリルアミド／アク｜ＡＭＰＨＯＭＥＲ２８−４｜粉末
｜リル酸ヒドロキシプロピル／メタ｜９１０（アクゾノーベル）｜  
｜クリル酸ブチルアミノエチル）共｜                        ｜  
｜重合体                        ｜                        ｜  
Ｎｏ．８  ｜（アクリル酸アルキル／オクチル｜ＡＭＰＨＯＭＥＲ  ＨＣ  ｜粉末
｜アクリルアミド）共重合体      ｜（アクゾノーベル）      ｜  
Ｎｏ．９  ｜（ジメチルアクリルアミド／アク｜プラスサイズＬ−２７００｜粘性液状
｜リル酸ヒドロキシエチル／アクリ｜（互応化学）            ｜  
｜ル酸メトキシエチル）共重合体  ｜                        ｜  
Ｎｏ．１０｜（アクリレーツ／アクリル酸アル｜プラスサイズＬ−９９０９｜  
｜キル（Ｃ１〜Ｃ１８）／アルキル｜Ｂ（互応化学）          ｜  
｜（Ｃ１〜Ｃ１８）アクリルアミド｜                        ｜  
｜）共重合体ＡＭＰ              ｜                        ｜  
注１：上記表の外観において、粘性液状のものは共重合体をアルコールに溶解してある。
注２：上記ＡＭＰは、２−アミノ−２−メチル−１−プロパノールであり、アルカリ剤で
ある。
【実施例１】
【００２１】
固定方法の予備試験
開花したユリの花の雄しべを花糸の部分から抜き取り、葯（やく）の部分を濡らさないよ
うにして花糸の部分を水につけ、水が吸いあがるようにする。
花糸の先端の葯が、この方法で確実に開いて花粉を出すことを確認した。
この試験を、図２−Ａに模式的に示した。
以下、葯を用いた浸漬の試験評価に用いたユリの花は全てカサブランカである。
【００２２】
調整法
ビーカーにセラックの小さな塊１０ｇを秤とり、９５％エタノール、９０ｇを加え、５
０℃位に加温し撹拌し、１０％セラック溶液を調整した。
剤型および固定方法
ユリの花の雄しべを花糸の部分から抜き取り、調整した１０％セラック溶液に葯（やく
）の部分を浸漬し、次いで葯の部分を水に濡らさないようにして、花糸の部分を水につけ
、花粉の固定効果を経時的に観察した。
この固定方法について、図２−Ｂに模式的に示した。
この結果、葯が開かない雄しべはそのまま固定化され未開のままであり、開いて花粉の
出た葯はそのまま花粉が固定された。
【００２３】
ユリはエスプリを用い、一輪の花全体に対して、以下の処方の天然樹脂系の固定剤組成
物で図３に示すミストで試験をした。
観察した評価を試験結果として○、△、×で示した。
試験結果の評価
○：花弁が開いて雄しべが出たばかりで、葯がまだ開かず花粉が出ていない花については
葯が開いて花粉が出ないように葯を固定できた。
又、葯が開いて花粉が出ている場合は葯に花粉が固定されて手や衣類等には付着しな
い状態である。
△：葯の固定が完全ではなく、葯が少し開き、花粉が出ているものがある。
又は、葯が開き出た花粉が十分に固定化されず、固まった花粉がとれる。
×：葯又は花粉を固定出来ない。
｜処方１（ｗｔ％）  ｜処方２（ｗｔ％）    ｜処方３（ｗｔ％）
天然系樹脂      ｜セラック  ３．０  ｜セラック  ２．０    ｜セラック  １．０
｜                  ｜                    ｜ロジン    ６．０
アクリル酸系    ｜Ｎｏ．１  ９．０  ｜Ｎｏ．１  ８．０    ｜Ｎｏ．５  ６．０
共重合体Ｎｏ．  ｜                  ｜Ｎｏ．６  ４．０    ｜
９５％エタノール｜        ８８．０  ｜        ８６．０    ｜        ８７．０
剤  型          ｜      ミスト      ｜      ミスト        ｜      ミスト
結  果          ｜        〇        ｜        〇          ｜        〇
【実施例２】
【００２４】
ユリはテーブルダンスを用い、以下の処方で段落番号２４と同様に試験をした。
｜処方４（ｗｔ％）      ｜処方５（ｗｔ％）
ウレタン系樹脂  ｜ＤｙｎａｍＸ  ８．０  ｜ＤｙｎａｍＸ  ８．０
天然系樹脂      ｜                      ｜セラック      ５．０
アクリル酸系    ｜Ｎｏ．３      ８．０  ｜
共重合体Ｎｏ．  ｜                      ｜
９５％エタノール｜            ８４．０  ｜            ８７．０
剤  型          ｜      ミスト          ｜    ミスト
結  果          ｜        〇            ｜      〇
注：上記表のＤｙｎａｍＸは、アクゾノーベル社製のポリウレタン樹脂である。
【実施例３】
【００２５】
実施例１と同じユリを用い、同じ調剤方法、固定方法、試験方法で、アクリル酸（メタ
クリル酸）系共重合体を使用して実施した例を実施例３として、以下の表にまとめた。
【００２６】
共重合体Ｎｏ．    ｜Ｎｏ．１｜Ｎｏ．２  ｜Ｎｏ．２｜Ｎｏ．３｜Ｎｏ．３｜Ｎｏ．４
配合量Ｗｔ％    ｜１０．０｜  １３．２｜１０．０｜２０．０｜１４．０｜  ６．０
９５％エタノール  ｜９０．０｜  ６７．０｜２８．０｜８０．０｜６６．０｜９４．０
精製水            ｜        ｜          ｜５０．６｜        ｜  ５．８｜  
アルカリ剤ＡＭＰ  ｜        ｜          ｜  ０．４｜        ｜        ｜  
界面活性剤        ｜        ｜          ｜Ａ１．０｜        ｜Ｂ０．２｜  
ガ｜ＤＭＥ／ブタン｜        ｜３０／７０｜        ｜        ｜３／７  ｜  
ス｜配合量Ｗｔ％  ｜        ｜  １９．５｜        ｜        ｜１４．０｜  
｜ＬＰＧ  Ｗｔ％｜        ｜          ｜１０．０｜        ｜        ｜  
固定方法（剤型）  ｜ミスト  ｜エアゾール｜ムース  ｜ミスト  ｜エアゾール｜ミスト
結果              ｜  ○    ｜  ○      ｜  △    ｜  ○    ｜  ○    ｜  ○  
注１：上記表において、アルカリ剤ＡＭＰは、２−アミノ−２−メチル−１−プロパノー
ルである。
注２：界面活性剤Ａは、味の素社製のアニオン界面活性剤アミライトＧＣＫ−１２であり
、界面活性剤Ｂは、日光ケミカルズ社製の非イオン界面活性剤ＢＴ−１２である。
【実施例４】
【００２７】
実施例１と同じユリを用い、同じ調剤方法、固定方法、試験方法で、アクリル酸（メタ
クリル酸）系共重合体を変えて実施した例を実施例４として、以下の表にまとめた。
【００２８】
共重合体Ｎｏ．  ｜Ｎｏ．５｜Ｎｏ．６｜Ｎｏ．７｜Ｎｏ．８｜Ｎｏ．９｜Ｎｏ．９
配合量Ｗｔ％  ｜２５．０｜２６．０｜  ７．０｜  ６．０｜１６．１｜１０．０
９５％エタノール｜７５．０｜４３．８｜９３．０｜９４．０｜２７．８｜３４．０
精製水          ｜        ｜        ｜        ｜        ｜５５．６｜５５．５
界面活性剤      ｜        ｜Ｏ０．２｜        ｜        ｜Ｃ０．５｜Ｃ０．５
固定方法（剤型）｜ミスト  ｜ミスト  ｜ミスト  ｜ミスト  ｜ミスト  ｜ミスト  
結果            ｜  △    ｜  ○    ｜  ○    ｜  ○    ｜  ○    ｜  △    
注：上記表において、界面活性剤Ｏは、日光ケミカルズ社製のアニオン界面活性剤ＯＴＰ
−７５であり、界面活性剤Ｃは、日光ケミカルズ社製の非イオン界面活性剤ＢＣ−２０で
ある。
【実施例５】
【００２９】
ユリは、ＬＯ（ロンギフローラム・ハイブリッドとオリエンタルハイブリッドとの交配
種）のイエローウィンを使用し、実施例１と同じ調剤方法、固定方法、試験方法で、アク
リル酸（メタクリル酸）系共重合体を変えて実施した例を実施例５として、以下の表にま
とめた。
【００３０】
共重合体Ｎｏ．  ｜Ｎｏ．２｜Ｎｏ．４｜Ｎｏ．５｜Ｎｏ．７｜Ｎｏ．８｜Ｎｏ．９
配合量Ｗｔ％  ｜１４．０｜  ６．０｜  ５．０｜１０．０｜  ６．０｜  ８．０
９５％エタノール｜８６．０｜９４．０｜９５．０｜９０．０｜９４．０｜９１．７
界面活性剤      ｜        ｜        ｜        ｜        ｜        ｜Ｏ０．３
固定方法（剤型）｜ミスト  ｜ミスト  ｜ミスト  ｜ミスト  ｜ミスト  ｜ミスト  
結果            ｜  ○    ｜  ○    ｜  △    ｜  ○    ｜  ○    ｜  ○    
注：上記表において、界面活性剤Ｏは、日光ケミカルズ社製のアニオン界面活性剤ＯＴＰ
−７５である。
【実施例６】
【００３１】
ユリは、ＬＡ（ロンギフローラム・ハイブリッドとアジアテックハイブリッドとの交配
種）のエスプリを使用し、実施例１と同じ調剤方法、固定方法、試験方法で、アクリル酸
（メタクリル酸）系共重合体を変えて実施した例を実施例６として、以下の表にまとめた
。
【００３２】
共重合体Ｎｏ．  ｜Ｎｏ．１｜Ｎｏ．２  ｜Ｎｏ．６｜Ｎｏ．７
配合量Ｗｔ％  ｜  ７．０｜  １３．２｜１４．０｜１０．０
共重合体Ｎｏ．  ｜Ｎｏ．７｜          ｜        ｜        
配合量Ｗｔ％  ｜  ４．０｜          ｜        ｜        
９５％エタノール｜８９．０｜  ６７．０｜３０．０｜３０．０
精製水          ｜        ｜          ｜５５．８｜４８．８
界面活性剤      ｜        ｜          ｜Ｏ０．２｜Ａ１．２
ガス  ＬＰＧ    ｜        ｜  １９．８｜        ｜１０．０
固定方法（剤型）｜ミスト  ｜エアゾール｜ミスト  ｜ムース  
結果            ｜  ○    ｜  ○      ｜  ○    ｜  △    
注：上記表において、界面活性剤Ｏは、日光ケミカルズ社製のアニオン界面活性剤ＯＴＰ
−７５であり、界面活性剤Ａは、味の素社製のアニオン界面活性剤アミライトＧＣＫ−１
２である。
なお、上記共重合体Ｎｏ．７を用いた例の結果は、泡の一部が膜で残り、葯全体が濡れ
なかった。
【実施例７】
【００３３】
ユリは、Ｏ（オリエンタル・ハイブリッド）のクリスタルブランカを使用し、実施例１
と同じ調剤方法、固定方法、試験方法で、アクリル酸（メタクリル酸）系共重合体を変え
て実施した例を実施例７として、以下の表にまとめた。
【００３４】
共重合体Ｎｏ．  ｜Ｎｏ．２  ｜Ｎｏ．５｜Ｎｏ．６
配合量Ｗｔ％  ｜  ２０．０｜２５．０｜１４．０
９５％エタノール｜  ８０．０｜７５．０｜３０．０
精製水          ｜          ｜        ｜５５．８
界面活性剤      ｜          ｜        ｜Ｏ０．２
固定方法（剤型）｜エアゾール｜ミスト  ｜ミスト  
結果            ｜  ○      ｜  ○    ｜  ○    
注：上記表において、界面活性剤Ｏは、日光ケミカルズ社製のアニオン界面活性剤ＯＴＰ
−７５である。
【実施例８】
【００３５】
ユリは、ＬＡのバタブス使用し、実施例１と同じ調剤方法、固定方法、試験方法で、ア
クリル酸（メタクリル酸）系共重合体を変えて実施した例を実施例８として、以下の表に
まとめた。
【００３６】
共重合体Ｎｏ．  ｜Ｎｏ．２｜Ｎｏ．５｜Ｎｏ．８
配合量Ｗｔ％  ｜２０．０｜２６．０｜１４．０
９５％エタノール｜８０．０｜７４．０｜３０．０
精製水          ｜        ｜        ｜５５．８
界面活性剤      ｜        ｜        ｜Ｏ０．２
固定方法（剤型）｜ミスト  ｜ミスト  ｜ミスト  
結果            ｜  ○    ｜  ○    ｜  ○    
注：上記表において、界面活性剤Ｏは、日光ケミカルズ社製のアニオン界面活性剤ＯＴＰ
−７５である。
【実施例９】
【００３７】
ユリは、３品種を使用し、実施例１と同じ調剤方法、固定方法、試験方法で、アクリル
酸（メタクリル酸）系共重合体を変えて実施した例を実施例９として、以下の表にまとめ
た。
【００３８】
ユリの分類      ｜    ＯＴ            ｜  Ｏ              ｜  ＬＡ    
ユリの品種      ｜テーブルダンス      ｜クリスタルブランカ｜シピオーネ
共重合体Ｎｏ．  ｜Ｎｏ．９｜Ｎｏ．１０｜    Ｎｏ．２      ｜  Ｎｏ．７
配合量Ｗｔ％  ｜２０．０｜  １５．０｜    １４．０      ｜    ７．０
９５％エタノール｜８０．０｜  ８５．０｜    ８６．０      ｜  ９３．０
固定方法（剤型）｜ミスト  ｜  ミスト  ｜    ミスト        ｜  ミスト  
結果            ｜  ○    ｜    ○    ｜      ○          ｜    ○    
【実施例１０】
【００３９】
ユリは、２品種を使用し、実施例１と同じ調剤方法、固定方法、試験方法で、アクリル
酸（メタクリル酸）系共重合体を変えて実施した例を実施例１０として、以下の表にまと
めた。
【００４０】
ユリの分類      ｜  Ｏ        ｜  ＬＯ        ｜
ユリの品種      ｜コンパニオン｜イエローウィン｜
共重合体Ｎｏ．  ｜  Ｎｏ．７  ｜  Ｎｏ．６    ｜
配合量Ｗｔ％  ｜    ７．０  ｜    ６．４    ｜
共重合体Ｎｏ．  ｜            ｜  Ｎｏ．７    ｜
配合量Ｗｔ％  ｜            ｜    ２．０    ｜
９５％エタノール｜  ９３．０  ｜  ５６．４    ｜
界面活性剤      ｜            ｜Ｏ  ０．２    ｜
ガス（ＬＰＧ）  ｜            ｜  ３５．０    ｜
固定方法（剤型）｜  ミスト    ｜エアゾール    ｜
結果            ｜    ○      ｜    ○        ｜
注１：上記表において、界面活性剤Ｏは、日光ケミカルズ社製のアニオン界面活性剤ＯＴ
Ｐ−７５である。
注２：上記表において、ＬＰＧは液化プロパンガスである。
【実施例１１】
【００４１】
使用したユリの品種はカサブランカであり、固定方法は浸漬による。
アクリル酸（メタクリル酸）系共重合体を変えて実施した例を実施例１１として、以下の
表にまとめた。
【００４２】
共重合体Ｎｏ．  ｜Ｎｏ．１｜Ｎｏ．２｜Ｎｏ．３｜Ｎｏ．４｜Ｎｏ．５｜
配合量Ｗｔ％  ｜  ５．０｜１１．５｜１６．３｜  ６．０｜２５．０｜
９５％エタノール｜９５．０｜３１．１｜７６．７｜９０．０｜７５．０｜
精製水          ｜        ｜５６．２｜  ６．７｜        ｜        ｜
アルカリ剤ＡＭＰ｜        ｜  ０．３｜        ｜        ｜        ｜
界面活性剤      ｜        ｜Ａ０．９｜Ｂ０．３｜        ｜        ｜
固定方法（剤型）｜  浸漬  ｜  浸漬  ｜  浸漬  ｜  浸漬  ｜  浸漬  ｜
結果            ｜  ○    ｜  ○    ｜  ○    ｜  ○    ｜  ○    ｜
噴霧の可否      ｜  可    ｜  可    ｜  可    ｜  可    ｜  可    ｜
注：上記表において、界面活性剤Ａは、味の素社製のアニオン界面活性剤アミライトＧＣ
Ｋ−１２であり、界面活性剤Ｂは、日光ケミカルズ社製の非イオン界面活性剤ＢＴ−１２
である。
【実施例１２】
【００４３】
実施例９と同じユリを用い、実施例１１と同じ固定方法で、アクリル酸（メタクリル酸
）系共重合体を変えて実施した例を実施例１２として、以下の表にまとめた。
【００４４】
共重合体Ｎｏ．  ｜Ｎｏ．６｜Ｎｏ．７｜Ｎｏ．８｜Ｎｏ．９｜Ｎｏ．１０｜
配合量Ｗｔ％  ｜２０．０｜１４．３｜  ５．０｜１８．０｜  １２．０｜
９５％エタノール｜８０．０｜８５．７｜９５．０｜８２．０｜  ８８．０｜
固定方法（剤型）｜  浸漬  ｜  浸漬  ｜  浸漬  ｜  浸漬  ｜  浸漬    ｜
結果            ｜  ○    ｜  △    ｜  ○    ｜  ○    ｜  ○      ｜
噴霧の可否      ｜  可    ｜  可    ｜  可    ｜  可    ｜  可      ｜
注：共重合体Ｎｏ．７の例は、重合体の膜が残る。濃度が高すぎる。
【実施例１３】
【００４５】
実施例１１と同じユリを用い、実施例１１同じ固定方法で、高分子化合物を変えて実施
した例を比較例１として、以下の表にまとめた。
【００４６】
水溶性高分子    ｜ポリビニルアルコール｜キミカアルギン｜こんにゃく粉
｜ＥＧ−３０Ｐ        ｜Ｋ−３        ｜
配合量Ｗｔ％  ｜      ７．１        ｜      １．０  ｜      ０．５
９５％エタノール｜    ２０．０        ｜      ４．０  ｜      １．０
精製水          ｜    ７３．０        ｜    ９５．０  ｜    ９８．５
固定方法（剤型）｜    浸漬            ｜    浸漬      ｜      浸漬  
結果            ｜      △            ｜      ×      ｜        ×  
噴霧の可否      ｜ミストにならず      ｜ミストにならず｜ミストにならず
注１：ポリビニルアルコールＥＧ−３０Ｐは、日本合成化学社製であり、この例では、葯
を完全に固定化できずに、花粉が出る。
注２：キミカアルギンＫ−３は、（株）キミカ社製である。
注３：こんにゃく粉は、茂木食品製であり、この例は、濃度を高くするとゲル化し、浸漬
不能になる。
【実施例１４】
【００４７】
実施例１１と同じユリを用い、同じ固定方法で、水溶性高分子を変えて実施した例を比
較例２として、以下の表にまとめた。
【００４８】
水溶性高分子    ｜タピオカ      ｜グアパック    ｜クリージャス  
｜でんぷん      ｜ＦＰ−２０    ｜Ｋ−９０（分子量１０万）
配合量Ｗｔ％  ｜  １５．０    ｜    １．０    ｜      ２．５  
精製水          ｜  ８５．０    ｜  ９９．０    ｜    ９７．５  
固定方法        ｜    浸漬      ｜    浸漬      ｜      浸漬    
結果            ｜      ×      ｜      ×      ｜      ×      
噴霧の可否      ｜ミストにならず｜ミストにならず｜ミストにならず
注１：タピオカでんぷんは、日本食品加工（株）製である。
注２：グアパックＦＰ−２０は、ＤＳＰ五協フード＆ケミカル社製グアーガムであり、こ
の例は、製剤はゲル化する。
注３：クリージャスＫ−９０（分子量１０万）は、第一工業製薬社製である。
【産業上の利用可能性】
【００４９】
前記の実施例では、すべて生花について記述してきたが、ユリ花粉に使用する固定剤組
成物は、造花について顔料分散液を塗布し、任意の色に変色させた顔料を固定する場合に
も適用できる。造花の場合の方が、適用範囲が広くなる。
さらに、生花や造花に限らず、日用雑貨についても顔料分散液を塗布し、任意の色に変
色させた顔料を固定する場合にも適用できる。日用雑貨の場合は、顔料を塗布できるもの
なら何にでも対応できるので、適用範囲が更に広くなる。
【符号の説明】
【００５０】
１    柱頭
２    めしべ
３    葯（やく）
４    花糸
【図１】
2018203685.tif 000003
【図２】
2018203685.tif 000004
【図３】
2018203685.tif 000005